FR 3017611 A1 20150821 FR 1451330 A 20140219 PROCÉDÉ D'ACTIVATION DE L'U308 EN VUE DE SA CONVERSION EN U04 HYDRATÉ. DESCRIPTION DOMAINE TECHNIQUE L'invention concerne un procédé d'activation ou réactivation de l'U308 en vue de la conversion de cet oxyde d'uranium en peroxyde d'uranium U04 hydraté. Le domaine technique de l'invention peut être défini, de manière générale, comme celui de la conversion des concentrés uranifères miniers, se présentant notamment sous la forme d'oxyde d'uranium U308, en peroxyde d'uranium hydraté, puis en UF4, et finalement en UF6. ÉTAT DE LA TECHNIQUE ANTÉRIEURE Le traitement des minerais d'uranium permet d'extraire l'uranium des minerais, de le purifier et de le combiner de façon à obtenir un produit appelé concentré, ou uranate ou encore « Yellow Cake » riche en uranium, par exemple comprenant plus de 70% en poids d'uranium. Les minerais d'uranium sont tout d'abord concassés, puis broyés, et ils sont ensuite soumis à une opération de mise en solution de l'uranium à l'aide d'une base ou d'un acide, comme par exemple du carbonate de sodium ou de l'acide sulfurique, appelée attaque ou lixiviation. Après purification et concentration des solutions provenant de la lixiviation du minerai, l'uranium est récupéré sous la forme de liqueurs, solutions, uranifères, uraniées, généralement acides, en milieu sulfates par exemple. Ces solutions peuvent aussi être en milieu chlorure, ammoniacal, nitrate ou carbonate selon l'étape préalable de purification-concentration. Le concentré d'uranium ou « yellow cake », est obtenu à partir de ces solutions liqueurs, uranifères par précipitation à l'aide de réactifs de précipitation tels que la soude, la magnésie, l'ammoniac, l'uranyl tricarbonate d'ammonium, et le peroxyde d'hydrogène, filtration, séchage, et calcination. L'étape de calcination est réalisée à haute température afin d'éliminer un maximum de sulfates par décomposition thermique. Cette étape de calcination à haute température conduit à des concentrés d'uranium de faible surface spécifique. Selon le réactif de précipitation utilisé, le concentré d'uranium ou « yellow cake » sera ainsi respectivement à base d'uranate de sodium, d'uranate de magnésium, de diuranate d'ammonium, d'uranyl tricarbonate d'ammonium, ou de peroxyde d'uranium. A l'heure actuelle, le combustible des réacteurs nucléaires à eau est généralement constitué par de l'oxyde d'uranium UO2, faiblement enrichi en isotope 235U, généralement à raison de 3% à 5%. Cet oxyde d'uranium UO2 enrichi est préparé en réalisant tout d'abord l'enrichissement de l'hexafluorure d'uranium gazeux par un procédé tel que la diffusion gazeuse ou l'ultracentrifugation gazeuse. La conversion chimique des concentrés d'uranium tels que le « yellow cake » issus du traitement des minerais d'uranium et dont on a décrit la préparation plus haut a donc essentiellement pour but de transformer les oxydes d'uranium contenus dans ces concentrés en UF4 puis en UF6. Les concentrés uranifères tels que le « yellow cake » dont on a décrit la préparation plus haut, mais aussi d'autres concentrés uranifères contenant du trioxyde d'uranium ou de l'octaoxyde d'uranium uranifères ne sont pas aptes à une conversion directe notamment en UF6. En effet, d'une part ils contiennent trop d'impuretés pour l'étape ultérieure de séparation isotopique (également dénommée enrichissement) par rapport aux normes ASTM sur l'enrichissement (la présence de certains composés peut être rédhibitoire pour le procédé de fluoration), et d'autre part leur faible surface spécifique conduit à des cinétiques de conversion directe très faibles. Les concentrés uranifères sont réduits en UO2, qui est ensuite hydrofluoré en UF4 et enfin fluoré en UF6 impur. Dans le cadre du procédé de conversion dit par « voie sèche », la purification est principalement effectuée à la fin du procédé, et l'UF6 liquide est distillé sous pression dans des colonnes en série. Cependant la plupart des concentrés uranifères et notamment les concentrés uranifères issus du traitement des minerais possèdent une réactivité insuffisante pour l'étape de réduction/hydrofluoration conduisant à l'UF4. Il est donc nécessaire de réaliser une étape supplémentaire de prétraitement des concentrés uranifères pour les purifier et les activer avant l'étape de réduction/hydrofluoration, et afin d'améliorer la cinétique et le taux de conversion de cette étape. Cette étape de prétraitement peut être réalisée par divers procédés chimiques (par action d'un agent comme, par exemple, par une mise en contact des concentrés uranifères avec de l'eau et de l'acide acide sulfurique), thermiques (réduction, oxydation), ou physiques (broyage) qui tous permettent d'augmenter la réactivité des oxydes d'uranium lors de la réduction/hydrofluoration. Ces procédés peuvent être effectués soit avant la réduction en jouant sur les précurseurs d'oxydes ou sur leur mode de synthèse comme cela est décrit dans le FR-A-1 557 353, soit en parallèle à la réduction des oxydes en UO2, soit en modifiant les paramètres d'hydrofluoration. L'étape de prétraitement peut également consister à activer et purifier les oxydes en effectuant leur conversion en peroxyde d'uranium hydraté qui est ensuite calciné pour donner de l'UO3 qui est réduit en UO2. L'UO2 est ensuite transformé en UF4 lors de l'étape d'hydrofluoration. Ainsi, le document FR-A1-2 969 659 décrit un procédé de conversion de l'UO3 ou de l'U308 en U04 hydraté, qui met en oeuvre du peroxyde d'hydrogène. Plus précisément, ce procédé comprend les étapes successives suivantes : a) préparation d'une suspension aqueuse d'une poudre de UO3 et/ou d'une poudre de U308; b) addition de peroxyde d'hydrogène H202 à la suspension aqueuse d'une poudre de UO3 et/ou de U308, conversion de l'UO3 et/ou du U308 en U04 hydraté et précipitation, cristallisation du U04 hydraté dans la suspension ; c) récupération du précipité, des cristaux d'UO4 hydraté ; dans lequel l'addition du H202 à la suspension aqueuse est effectuée de façon à ce que la suspension contienne un excès stoechiométrique de H202 par rapport à la stoechiométrie de la réaction à partir d'UO3 ou de la réaction à partir d'U308, et le pH de la suspension est maintenu dans les étapes a), et b) à une valeur comprise entre 2 et 3, par exemple en ajoutant un acide, tel que l'acide oxalique ou l'acide sulfurique, à la suspension. Ce procédé ne comporte pas d'étape préalable de dissolution de l'U308 ou de l'UO3 avant d'effectuer leur conversion par addition de peroxyde d'hydrogène, et cette conversion est réalisée en suspension et non en solution. Le peroxyde d'uranium hydraté préparé par ce procédé présente une teneur en impuretés suffisamment faibles pour que ce peroxyde d'uranium hydraté puisse être converti directement en UF4 puis en UF6. Ce peroxyde d'uranium hydraté présente, en outre, une surface spécifique élevée et une réactivité élevée pour une conversion rapide en UF4. Cependant, il a été constaté que certains concentrés miniers uranifères, notamment les concentrés uranifères miniers se présentant sous la forme d'oxydes d'uranium U308, ne peuvent pas être convertis en U04 hydraté, en mettant en oeuvre le procédé du document FR-A1-2 969 659, ou alors avec des temps de réaction très élevés et en utilisant des excès de réactifs importants, et en particulier d'acide sulfurique qui vont générer des quantités importantes de déchets. Afin d'améliorer les cinétiques de réaction, plusieurs solutions pourraient être envisagées pour activer ces concentrés uranifères et accroître leur réactivité. Une première solution serait d'augmenter la température du milieu, et une deuxième solution serait d'augmenter la surface spécifique des concentrés miniers en les broyant. La première solution ne peut être utilisée que sur une plage étroite de températures, à savoir, de 20°C à 40°C. En effet, au-delà de 40°C, la réaction de dégradation de l'eau oxygénée, qui est le réactif nécessaire à la conversion en U04, devient prépondérante, et il faut alors ajouter de forts excès de ce réactif. En outre, sur cette plage de températures faibles, l'amélioration de la cinétique est faible. La seconde solution envisagée, à savoir augmenter la surface spécifique des concentrés miniers en les broyant, nécessite une étape supplémentaire dans le procédé de conversion. De plus, cette étape nécessite la manipulation de poudres fines qui occasionnent des risques de contamination accrus. Il existe donc, au regard de ce qui précède, un besoin pour un procédé permettant l'activation ou la réactivation de l'U308 en vue de la conversion de cet oxyde d'uranium, en U04 hydraté par l'eau oxygéné, notamment par le procédé décrit dans le document FR-A1-2 969 659, et qui ne présente pas les inconvénients des techniques d'activation par augmentation de la température ou par broyage préalable mentionnés plus haut. Il existe notamment un besoin pour un tel procédé d'activation qui permette que tous les concentrés miniers (y compris ceux qui ne peuvent pas être convertis en mettant en oeuvre le procédé du document FR-A1-2 969 659) puissent être convertis par l'eau oxygénée en peroxyde d'uranium hydraté, notamment par le procédé du document FR-A1-2 969 659, avec des temps de réaction réduits et sans excès importants de réactifs. Ce procédé d'activation doit permettre de préparer des oxydes U308 activés, qui donnent, par réaction avec H202, du peroxyde d'uranium hydraté qui présente une teneur en impuretés faible, en particulier une teneur en impuretés suffisamment faible pour que ce peroxyde d'uranium hydraté puisse être converti directement en UF4 puis en UF6. L'UO4 hydraté doit satisfaire totalement ou en grande partie à la norme ASTM C-787 relative à la pureté de l'UO4 hydraté pour la conversion en UF6, et présenter une surface spécifique élevée et une grande réactivité en vue de sa conversion en UF4. Le but de la présente invention est de fournir un procédé permettant l'activation ou la réactivation de l'U308 en vue de la conversion de ces oxydes d'uranium en U04 hydraté par l'eau oxygéné, qui réponde à l'ensemble des besoins et exigences, énumérés plus haut.30 EXPOSÉ DE L'INVENTION Ce but, et d'autres encore, sont atteints, conformément à l'invention, par un procédé d'activation de U308 en vue de la conversion de cet oxyde d'uranium en U04 hydraté par réaction avec du peroxyde d'hydrogène H202, dans lequel on réalise les étapes successives suivantes : a) on prépare une suspension aqueuse contenant une poudre de U308 et du peroxyde d'hydrogène ; b) on met en contact la suspension aqueuse contenant une poudre de U308, et du peroxyde d'hydrogène avec de l'ozone, moyennant quoi on obtient une suspension aqueuse d'une poudre de U308 activé ; c) éventuellement, on sépare la poudre de U308 activé à partir de la suspension aqueuse. Avantageusement, lors de l'étape b) on introduit et on fait buller un courant gazeux contenant de l'ozone dans la suspension aqueuse contenant une poudre de U308 et du peroxyde d'hydrogène. Avantageusement, on fait buller l'ozone dans la suspension aqueuse pendant une durée de 1 à 10 heures, par exemple de 8 heures. Avantageusement, lors de l'étape a), on ajoute de la poudre de U308 à un mélange d'eau et d'une solution aqueuse de peroxyde d'hydrogène H202. Avantageusement, le courant gazeux contenant de l'ozone est un courant d'air contenant de l'ozone, ou un courant d'oxygène contenant de l'ozone, de préférence à une concentration en ozone de 1 à 500 g/m3, de préférence encore de 1 à 225 g/m3, mieux de 75 à 225 g/m3. Avantageusement, la solution aqueuse de peroxyde d'hydrogène a une concentration de 30% à 70% en poids. Avantageusement, la suspension aqueuse préparée dans l'étape a) a une concentration en uranium de 10 à 500 g/L, de préférence de 200 à 300 g/L, par exemple de 250 g/L. Avantageusement, lors de l'étape b), le rapport molaire entre l'ozone et l'U308 dans la suspension aqueuse est compris entre 1 et 5. Avantageusement, lors de l'étape b), la quantité de peroxyde d'hydrogène dans la suspension aqueuse est au moins égale à la quantité d'ozone introduite dans la suspension aqueuse (c'est à dire que le rapport molaire entre la quantité de peroxyde d'hydrogène introduite dans la suspension aqueuse et la quantité d'ozone introduite dans la suspension aqueuse est d'au moins =1). Avantageusement, ladite mise en contact peut être réalisée sous agitation. Avantageusement, l'oxyde U308 se présente sous la forme d'un concentré uranifère appelé « Yellow Cake », ou l'oxyde U308 provient du séchage, puis de la calcination d'un concentré d'uranium à base par exemple d'UO4 hydraté, de diuranate d'ammonium, ou de tricarbonate d'uranium obtenu par précipitation dans un réacteur, notamment dans un réacteur à lit fluidisé, à partir d'une solution uranifère. Le procédé d'activation selon l'invention n'a jamais été décrit ou suggéré dans l'art antérieur. En particulier, la caractéristique fondamentale du procédé d'activation selon l'invention, à savoir la caractéristique selon laquelle une poudre de U308 est mise en contact à la fois avec une solution aqueuse de peroxyde d'hydrogène et de l'ozone, pour ainsi obtenir une poudre de U308 activé, n'est ni décrite ni suggérée dans l'art antérieur. Le procédé selon l'invention est un procédé d'« activation ». En effet, le procédé selon l'invention, grâce à l'action conjointe du peroxyde d'hydrogène et de l'ozone permet, de manière surprenante, d'accroître la réactivité de cet oxyde d'uranium U308 lors de sa réaction ultérieure avec le peroxyde d'hydrogène pour préparer du peroxyde d'uranium U04 hydraté Sans vouloir être lié par aucune théorie, il semblerait que les molécules d'ozone réagissent avec les molécules de peroxyde d'hydrogène pour former des radicaux OH' qui réagissent avec l'oxyde d'uranium et provoquent son activation. Cette augmentation de la réactivité de l'oxyde d'uranium U308 est en partie due à une augmentation de la surface spécifique des poudres de cet oxyde, généralement d'au moins un facteur 2, de préférence d'un facteur de 2 à 4, de préférence encore d'un facteur de 2 à 10. Cette augmentation de la surface spécifique de la poudre d'oxyde U308 activé préparée par le procédé selon l'invention par rapport aux poudres d'oxyde avant leur traitement par le procédé de l'invention est montrée dans l'exemple 2, et sur la Figure 3. Grâce à cette augmentation de la réactivité, les cinétiques de conversion des oxydes d'uranium lors de leur réaction ultérieure avec le peroxyde d'hydrogène pour préparer du peroxyde d'uranium U04 hydraté (par exemple par le procédé décrit dans le document FR-A1-2 969 659) sont grandement améliorées. En effet, une grande partie des oxydes d'uranium présents sous forme d'oxyde d'uranium U308, ne sont pas convertis en peroxyde hydraté, si l'on n'ajoute pas d'acide sulfurique ou même si l'on ajoute une quantité modérée d'acide sulfurique, et cela même si on laisse réagir l'oxyde d'uranium U308, avec de l'eau oxygénée pendant 24 h. Ainsi , jusqu'à 90% de l'U308 n'est pas converti lorsque l'on met en oeuvre le procédé du document FR-A1-2 969 659 avec une poudre de U308 qui n'a pas été activée alors que la conversion atteint presque 100% lorsque l'on met en oeuvre le procédé du document FR-A1-2 969 659 avec une poudre de U308 activée préparée par le procédé selon l'invention. Le procédé selon l'invention assure une activation des oxydes d'uranium sans présenter les inconvénients des techniques d'activation par augmentation de la température ou par broyage préalable mentionnées plus haut. Grâce à l'activation des oxydes d'uranium obtenue par le procédé selon l'invention, tous les concentrés miniers sans exception (y compris ceux qui ne peuvent pas être convertis en mettant en oeuvre le procédé du document FR-A1-2 969 659) peuvent être convertis par l'eau oxygénée en peroxyde d'uranium hydraté avec des temps de réaction réduits, par exemple inférieurs ou égaux à 8 heures voire inférieurs ou égaux à 3 heures, et sans excès importants de réactifs (par exemple avec un rapport molaire H202/U inférieur à 5, de préférence inférieur à 3 ou encore par exemple avec un rapport molaire S/U inférieur à 0,125 voire nul). Ainsi, grâce à l'activation des oxydes d'uranium réalisée par le procédé selon l'invention, la conversion de ces oxydes d'uranium en peroxyde d'uranium hydraté par le procédé du document FR-A1-2 969 659 peut être effectuée avec une quantité limitée (à savoir par exemple un rapport molaire S/U de l'ordre de 0,02) d'acide tel que l'acide sulfurique, voire même sans acide. La quantité de déchets générés par le procédé de conversion est donc grandement limitée. De même, grâce à l'activation des oxydes d'uranium réalisée par le procédé selon l'invention, la conversion de ces oxydes d'uranium en peroxyde d'uranium hydraté par le procédé du document FR-A1-2 969 659 peut être effectuée avec une quantité limitée d'ions complexants, tels que des ions sulfates, voire même sans ions complexants tels que des ions sulfates. Là-encore, la quantité de déchets générés par le procédé de conversion s'en trouve grandement limitée. Finalement, le procédé selon l'invention répond à l'ensemble des besoins et exigences énumérés plus haut. On sait que l'utilisation de l'ozone nécessite généralement de mettre en place un système de destruction de l'ozone excédentaire. Dans le procédé selon l'invention, la présence de l'eau oxygénée permet de détruire les molécules d'ozone pour former des radicaux OH*. L'invention concerne, en outre, un procédé de conversion d' U308 en U04 hydraté de formule U04, nH2O où n est 2 ou 4, comprenant au moins une étape dans laquelle on ajoute du peroxyde d'hydrogène H202 à la suspension aqueuse d'une poudre de U308 activé obtenue à l'issue de l'étape b) du procédé d'activation décrit plus haut, ou à une suspension aqueuse préparée en mettant en suspension dans de l'eau la poudre de U308 activé obtenue à l'issue de l'étape c) du procédé d'activation décrit plus haut. Avantageusement, dans une forme de réalisation préférée, le procédé de conversion est le procédé décrit dans le document FR-A1-2 969 659, toutefois légèrement modifié pour ce qui concerne la valeur à laquelle le pH de la suspension est maintenu dans les étapes al) et bl), et il comprend les étapes successives suivantes : al) addition de peroxyde d'hydrogène H202 à la suspension aqueuse d'une poudre de U308 activé obtenue à l'issue de l'étape b) du procédé d'activation selon l'invention, ou à une suspension aqueuse préparée en mettant en suspension dans de l'eau la poudre de U308 activé obtenue à l'issue de l'étape c) du procédé d'activation selon l'invention, conversion de l' U308 en U04 hydraté, et précipitation, cristallisation du U04 hydraté dans la suspension ; bl) récupération du précipité, des cristaux d'UO4 hydraté ; cl) éventuellement, lavage du précipité, des cristaux de U04 hydraté récupéré(s) ; dl) éventuellement, répétition de l'étape cl) ; el) éventuellement, séchage du précipité, des cristaux ; dans lequel l'addition du H202 à la suspension aqueuse est effectuée de façon à ce que la suspension contienne un excès stoechiométrique de H202 par rapport à la stoechiométrie de la réaction à partir d'U308 : UO2,67 + 1,33 H202 + nH20 U04,nH20+ H2O (1) et le pH de la suspension est maintenu dans les étapes al), et bl) à une valeur comprise entre 1 et 3. Le procédé de conversion selon l'invention se distingue fondamentalement des procédés de conversion de l'art antérieur, et notamment du procédé faisant l'objet du document FR-A1-2 969 659 en ce qu'il est mis en oeuvre sur une poudre de U308 spécifique qui est une poudre activée par le procédé d'activation selon l'invention. Le procédé de conversion selon l'invention présente toute une série d'avantages, dont la plupart ont déjà été exposés plus haut, qui sont dus de manière inhérente à la mise en oeuvre dans ce procédé d'une poudre de U308 activé par le procédé d'activation selon l'invention. Le procédé de conversion selon l'invention ne présente pas les inconvénients des procédés de conversion de l'art antérieur et notamment du procédé faisant l'objet du document FR-A1-2 969 659 tout en présentant tous les avantages, et surmonte les problèmes du procédé de ce document. Avantageusement l'addition de H202 à la suspension aqueuse est effectuée de façon à ce que la suspension contienne un excès stoechiométrique de H202 par rapport à la stoechiométrie de la réaction à partir d'U308 : UO2,67 + 1,33 H202+ nH2O U04,nH2O + H2O (1)30 et le pH de la suspension est maintenu dans les étapes al) et bl) à une valeur comprise entre 1 et 3 (1 et 3 inclus) . Avantageusement, le pH de la suspension est ajusté lors de l'étape al) à une valeur comprise entre 1 et 3 en ajoutant un acide à la suspension. Avantageusement, ledit acide est choisi parmi l'acide oxalique, l'acide sulfurique et leurs mélanges. Avantageusement, l'excès stoechiométrique de H202 est de plus de 1,33 à 10 par rapport à la stoechiométrie de la réaction (1). Avantageusement, le peroxyde d'hydrogène est ajouté sous la forme d'une solution aqueuse à une concentration de 30% à 70% en poids. Avantageusement, la suspension aqueuse de U308 a une concentration en uranium de 10 à 500 g/L, de préférence de 200 à 300 g/L par exemple de 250 g/L. Avantageusement, les étapes al) et bl) peuvent être réalisées sous agitation. Avantageusement, comme on l'a déjà indiqué plus haut, du fait de l'utilisation d'une poudre de U308 activé, lors de l'étape al) et/ou de l'étape bl), on n'ajoute pas d'anions complexants tels que des anions sulfates ou des anions oxalates à la suspension, ou on ajoute une faible quantité de ces anions complexant, inferieure à celle ajoutée dans le procédé du document FR-A1-2 969 659. Avantageusement, la durée de l'étape bl) est choisie de façon à ce que la conversion de l' U308 activé en U04 hydraté soit totale ou substantiellement totale, par exemple supérieure à 99%, voire 99,9%. Dans une forme de réalisation, l'étape bl) peut comprendre les étapes successives b2) et b3) suivantes : b2) addition de peroxyde d'hydrogène H202 à la suspension aqueuse d'une poudre de U308 activé, de préférence sous agitation, puis arrêt de l'addition ; b3) mûrissement de la suspension, de préférence sous agitation. Avantageusement, la durée de ladite étape b2) peut être de 1 à 8 heures, de préférence inférieure à 8 heures, de préférence encore comprise entre 1 à 3 heures, et la durée de l'étape b3) peut être de 1 à 24 heures, de préférence de 1 à 3 heures. Dans une autre forme de réalisation, l'addition de peroxyde d'hydrogène H202 est réalisée pendant toute la durée de l'étape bl), c'est-à-dire que l'étape b3) est omise. Dans cette forme de réalisation, la durée de l'étape bl) est généralement de 1 à 8 heures, préférentiellement inférieure à 8 heures, de préférence de 1 à 5 heures. Dans ce cas notamment, l'eau de la suspension peut être éliminée par évaporation, et le précipité, les cristaux de U04 hydraté, sont alors récupérés sous la forme d'un solide sec, par exemple d'une humidité inférieure à 7% en masse, généralement constitué de U04,2H20, ou bien, lors de l'étape cl), le précipité, les cristaux de U04 hydraté sont séparés de la suspension par une opération de séparation solide/liquide, par exemple une opération de filtration ou de centrifugation, sous la forme d'un solide humide, par exemple d'une humidité de 30% à 80% en masse, généralement constitué de U04, 4H20. Par contre, l'évaporation ne permettra pas généralement d'éliminer les impuretés. Avantageusement, ledit solide humide est lavé au moins une fois avec un liquide de lavage. Avantageusement, ledit liquide de lavage est choisi parmi l'eau déminéralisée ; les solutions aqueuses acidifiées, de préférence à un pH de 1 à 3, par exemple avec de l'acide sulfurique ; les solutions contenant un agent complexant des impuretés contenues dans le solide humide. Avantageusement, le rapport de lavage défini par le rapport de la masse du liquide de lavage sur la masse du solide humide est de 1 à 30, de préférence de 1 à 10. Le procédé de conversion selon l'invention peut être défini comme un procédé de conversion directe sans dissolution préalable de l'U308 activé par addition de H202 à une suspension aqueuse d'une poudre de U308 activé. Le procédé de conversion selon l'invention, qui ne comporte pas d'étape de dissolution préalable de l'uranium ne présente pas tous les inconvénients dus à cette étape de dissolution préalable. En particulier, le procédé de conversion selon l'invention évite ainsi la formation de nombreuses impuretés qui peuvent s'avérer extrêmement gênantes dans les étapes ultérieures de conversion de l'UO4 hydraté, par exemple en UF4. Le procédé de conversion selon l'invention est en outre défini, dans sa forme de réalisation préférée -qui correspond sensiblement au procédé faisant l'objet du document FR-A1-2 969 659- par le fait que la suspension contient un excès stoechiométrique de H202 par rapport aux réactions (1) et (2), ce qui permet d'obtenir une conversion totale ou quasi-totale . Le procédé de conversion selon l'invention, dans sa forme de réalisation préférée, est en outre caractérisé en ce que le pH de la suspension est maintenu dans les étapes al) et bl) à une valeur spécifique comprise entre 1 et 3 inclus. La sélection de cette plage de pH très réduite permet d'une part d'éviter les risques de redissolution de l'UO4 hydraté aux pH trop acides, généralement inférieurs à 1, et d'autre part d'éviter les risques de formation de composés autres que l'UO4 hydraté aux pH plus basiques, généralement supérieurs à 3, ainsi que la précipitation d'impuretés suivant l'uranium. Le procédé de conversion selon l'invention, notamment dans sa forme de réalisation préférée, permet de préparer du peroxyde d'uranium ou du peroxyde d'uranium hydraté qui présente une teneur en impuretés faibles, en particulier une teneur en impuretés suffisamment faible pour que ce peroxyde d'uranium ou ce peroxyde d'uranium hydraté puisse être converti directement en UF4 puis en UF6. Le procédé de conversion selon l'invention permet notamment de préparer de l'UO4 hydraté qui satisfait totalement ou en grande partie à la norme ASTM C-787 relative à la pureté de l'UO4 hydraté pour la conversion en UF6. Le procédé de conversion selon l'invention permet, en outre, de préparer un peroxyde d'uranium qui présente une réactivité élevée pour une conversion rapide en U F4. En effet, le procédé de conversion selon l'invention permet d'obtenir un U04 hydraté ayant une surface spécifique élevée, pouvant aller jusqu'à 30 m2/g. L'invention sera maintenant mieux comprise à la lecture de la description détaillée qui suit en liaison notamment avec des modes de réalisation préférés des procédés selon l'invention. Cette description est donnée à titre illustratif et non limitatif, en référence aux dessins joints. BRÈVE DESCRIPTION DES DESSINS. - La Figure 1 est un graphique qui montre le diffractogramme obtenu lors de l'analyse de diffraction des rayons X du solide activé obtenu dans l'exemple 2 par action, conformément au procédé d'activation de l'invention, d'un courant gazeux contenant de l'ozone sur une suspension aqueuse d'oxyde U308 contenant en outre de l'eau oxygénée. - La Figure 2 est un graphique qui donne la surface spécifique (en m2/g) d'un oxyde U308 de référence n'ayant subi aucun traitement d'activation (à gauche), de la poudre de U308 activé obtenu dans l'exemple 2 par action, conformément au procédé d'activation de l'invention, d'un courant gazeux contenant de l'ozone sur une suspension aqueuse d'oxyde U308 contenant en outre de l'eau oxygénée (au centre), et enfin de l'UO4 hydraté obtenu dans l'exemple 2 (à droite). EXPOSÉ DÉTAILLÉ DE MODES DE RÉALISATION PARTICULIERS. Dans la première étape du procédé d'activation selon l'invention (étape a)), on prépare une suspension aqueuse contenant une poudre d'octaoxyde d'uranium U308, et du peroxyde d'hydrogène. Cette suspension peut être préparée en ajoutant une poudre de U308 à une solution contenant du peroxyde d'hydrogène. Cette solution peut être préparée en mélangeant de l'eau et de l'eau oxygénée -c'est-à-dire une solution aqueuse de peroxyde d'hydrogène- pour obtenir une solution aqueuse dont la concentration en peroxyde d'hydrogène est de 0,5 à 10% en poids. L'eau oxygénée a généralement une concentration en peroxyde d'hydrogène de 30% à 70% en poids. La concentration en oxyde(s) de la suspension aqueuse est généralement de 10 à 500 gU/L, de préférence de 200 à 300 gU/L. Le procédé selon l'invention peut être mis en oeuvre avec toutes sortes d'octaoxyde d'uranium U308, quelle que soit leur origine et la forme sous laquelle ils se présentent. Ces oxydes peuvent, par exemple, se présenter sous la forme de concentrés appelés « Yellow Cake ». Ces oxydes peuvent aussi provenir du séchage, puis de la calcination d'un concentré d'uranium à base par exemple d'UO4 hydraté, de diuranate d'ammonium, ou de tricarbonate d'uranium par précipitation dans un réacteur, notamment dans un réacteur à lit fluidisé, à partir d'une solution uranifère. Un procédé de préparation d'une poudre de U308 par séchage puis calcination d'un concentré d'uranium à base d'UO4 hydraté, de diuranate d'ammonium ou de tricarbonate d'uranium préalablement obtenu par précipitation en lit fluidisé est décrit dans le document WO-A1-2010/051855 à la description duquel on pourra se référer. Les poudres de U308 obtenues dans ce document présentent du fait de la préparation du concentré d'uranium dans un lit fluidisé, des propriétés particulièrement avantageuses. Les oxydes sous la forme de concentrés appelés « Yellow Cake » ou les oxydes provenant du séchage et de la calcination d'un concentré d'uranium obtenu de préférence par précipitation en lit fluidisé se présentent généralement sous la forme de poudres et peuvent être utilisés directement dans le procédé selon l'invention, et être mis en suspension dans de l'eau. Toutefois, il peut être avantageux de réaliser un broyage préalable des poudres d'oxyde afin d'obtenir une granulométrie particulièrement fine, par exemple de l'ordre du micromètre. Les poudres mises en suspension contiennent généralement des impuretés et le procédé de conversion selon l'invention consécutif au procédé d'activation, a notamment pour but de réduire la teneur en ces impuretés dans le peroxyde d'uranium hydraté obtenu. De préférence, on cherche à obtenir par le procédé de conversion selon l'invention un peroxyde d'uranium hydraté dont les teneurs en impuretés soient compatibles avec sa transformation en UF6 et dont les teneurs en impuretés satisfont la norme ASTM C-787. La poudre de U308 peut contenir une ou plusieurs parmi les impuretés suivantes, par exemple dans les teneurs suivantes, exprimées en ppm/U : As: 102 Ca : 1383 Si : 2312 Zr : 316 SO4: 29205 Mo : 1109 Na : 20 Il est bien évident que la suspension aqueuse contenant une poudre d'octaoxyde d'uranium U308, et du peroxyde d'hydrogène peut être préparée d'autres manières, par exemple on peut commencer par préparer une suspension aqueuse contenant une poudre d'octaoxyde d'uranium U308 en ajoutant la ou les poudres à de l'eau non oxygénée sans peroxyde d'hydrogène (ou vice et versa), puis ajouter de l'eau oxygénée à cette suspension aqueuse. Au cours de la deuxième étape du procédé de conversion selon l'invention (étape b), on met en contact la suspension aqueuse contenant une poudre de U308, et du peroxyde d'hydrogène, avec de l'ozone, moyennant quoi on obtient une suspension aqueuse d'une poudre de U308 activé. La mise en contact de la suspension aqueuse avec de l'ozone est généralement réalisée en introduisant et en faisant buller un courant gazeux contenant de l'ozone dans la suspension aqueuse contenant une poudre de U308 et du peroxyde d'hydrogène. Le courant gazeux contenant de l'ozone est généralement un courant d'un gaz contenant de l'oxygène, tel que de l'air ou de l'oxygène qui contient de l'ozone, généralement à une concentration de 1 à 500 g/m3. Un tel courant d'un gaz contenant de l'ozone peut être produit dans un ozoneur ou générateur d'ozone dans lequel l'ozone est créé en soumettant un gaz contenant de l'oxygène, tel que de l'air, à une décharge à effet corona qui transforme une partie de l'oxygène du gaz en ozone. On fait généralement buller l'ozone dans la suspension aqueuse pendant une durée de 1 à 10 heures, par exemple de 8 heures. Généralement, lors de l'étape b) le rapport molaire entre l'ozone et le U308 dans la suspension aqueuse est compris entre 1 et 5. Généralement, comme on l'a indiqué plus haut, lors de l'étape b), la quantité de peroxyde d'hydrogène dans la suspension aqueuse est au moins égale à la quantité d'ozone introduite dans la suspension aqueuse (rapport molaire égal ou supérieur à 1). Les étapes a) et b) sont généralement réalisées sous agitation. Ainsi, le réacteur utilisé pour mettre en oeuvre le procédé selon l'invention et réaliser notamment les étapes a) et b) est généralement un réacteur parfaitement agité muni généralement d'un agitateur à hélice, par exemple d'une hélice tripale. Le réacteur peut être pourvu en outre de contre-pales ou déflecteurs. Le volume du réacteur peut être facilement choisi par l'homme du métier en fonction du volume de suspension que l'on souhaite préparer. Le réacteur peut, en outre, être pourvu de capteurs et de dispositifs pour mesurer les valeurs de paramètres tels que le pH et la température de la suspension. La suspension peut être préparée en introduisant une quantité connue de poudre d'oxyde(s) dans le réacteur. On ajoute ensuite à cette quantité connue d'oxyde, la quantité d'eau et d'eau oxygénée voulue pour obtenir une suspension ayant la concentration souhaitée. La poudre et le mélange d'eau et d'eau oxygénée ayant été introduits dans le réacteur, on débute l'agitation pour mettre en suspension la ou les poudre(s) dans le mélange d'eau et d'eau oxygénée. La vitesse de l'agitation est réglée pour permettre une mise en suspension efficace de la poudre. Ensuite on fait buller un courant gazeux contenant de l'ozone dans la suspension aqueuse ainsi obtenue dans les conditions détaillées plus haut. Eventuellement, lors d'une étape c) optionnelle, on sépare la poudre de U308 activé à partir de la suspension aqueuse par tout procédé de séparation solide/liquide adéquat, par exemple par filtration. La suspension aqueuse d'une poudre de U308 activé obtenue à l'issue de l'étape b) du procédé d'activation peut être utilisée directement dans le procédé de conversion de de U308 en U04 hydraté de formule U04, nH2O où n est 2 ou 4, tel que le procédé du document FR-A1-2 969 659. Par exemple, cette suspension aussi appelée pulpe peut être acheminée directement depuis le réacteur où a été réalisé le procédé d'activation, à l'issue de celui-ci jusque dans le réacteur où est réalisé le procédé de conversion. Ou bien, on peut utiliser dans ce procédé de conversion, tel que le procédé du document FR-A1-2 969 659, une suspension aqueuse préparée en mettant en suspension dans de l'eau la poudre de U308 activé obtenue à l'issue de l'étape c) de séparation du procédé d'activation selon l'invention. Le réacteur utilisé pour mettre en oeuvre le procédé de conversion selon l'invention et réaliser notamment les étapes al) et bl) est généralement un réacteur parfaitement agité, muni généralement d'un agitateur à hélice, par exemple d'une hélice tripale. Le réacteur peut être pourvu en outre de contre-pales ou déflecteurs. Le volume du réacteur peut être facilement choisi par l'homme du métier en fonction du volume de suspension que l'on souhaite préparer. Le réacteur peut, en outre, être pourvu de capteurs et de dispositifs pour mesurer les valeurs de paramètres tels que le pH et la température de la suspension. Comme on l'a déjà indiqué plus haut, la suspension aqueuse d'une poudre de U308 activé obtenue à l'issue de l'étape b) du procédé d'activation peut être utilisée directement dans le procédé de conversion de UO3 et/ou de U308 en U04 hydraté de formule U04, nH20 où n est 2 ou 4, tel que le procédé du document FR-A1-2 969 659 et alors, cette suspension aussi appelée pulpe peut être acheminée directement depuis le réacteur où a été réalisé le procédé d'activation, à l'issue de celui-ci, jusque dans le réacteur où est réalisé le procédé de conversion. Ou bien, on peut utiliser dans ce procédé de conversion, tel que le procédé du document FR-A1-2 969 659, une suspension aqueuse préparée en mettant en suspension dans de l'eau la poudre de U308 activé obtenue à l'issue de l'étape c) de séparation du procédé d'activation selon l'invention. La suspension est généralement préparée en introduisant une quantité connue de poudre d'oxyde U308 activé dans le réacteur. On ajoute ensuite à cette quantité connue d'oxyde activé, la quantité d'eau déminéralisée voulue pour obtenir une suspension ayant la concentration souhaitée. Il est bien évident que l'on peut aussi commencer par introduire l'eau déminéralisée dans le réacteur, puis ajouter la poudre d'oxyde activé à l'eau déminéralisée. La concentration en oxyde activé de la suspension est généralement telle que définie plus haut, à savoir une concentration en uranium de 10 à 500 g/L, de préférence de 200 à 300 g/L, par exemple de 250 g/L . Le pH de l'eau déminéralisée est ajusté à une valeur de 1 à 3, par addition d'un acide ou d'un mélange d'acides. Dans le cas où l'on utilise dans le procédé de conversion directement la suspension obtenue dans l'étape b) du procédé d'activation l'acide est ajouté à cette suspension. Ce(s) acide(s) peut (peuvent) être tout acide minéral ou organique. Comme on le verra plus loin, on préfère un acide dont l'anion a en outre une action complexante qui améliore la cinétique de la réaction. Les acides préférés sont l'acide sulfurique, l'acide oxalique, et leurs mélanges. D'autres acides sont par ailleurs utilisables pour ajuster le pH mais l'acide sulfurique présente l'avantage de ne pas introduire d'éléments gênants vis-à-vis de la pureté nucléaire de l'UF6 car il n'existe pas de spécifications ASTM portant sur le soufre. Par ailleurs, la vitesse de conversion en U04 hydraté est limitée par la formation d'un intermédiaire réactionnel (ion uranyle UO2 2+) mais peut être accélérée par l'utilisation d'au moins un anion complexant comme l'anion sulfate ou l'anion oxalate ou encore l'anion citrate. On peut donc ajouter un composé fournissant cet anion complexant lors de l'étape al) et/ou de l'étape bl) du procédé de conversion selon l'invention. Dans le cas du soufre, le rapport optimal S/U est inférieur à 0,125, par exemple de l'ordre de 0,02. On utilisera de préférence l'acide sulfurique en tant que composé fournissant l'anion complexant pour la mise en suspension de l'oxyde d'uranium afin d'obtenir des cinétiques de conversion rapides. La poudre et l'eau déminéralisée ayant été introduites dans le réacteur, on débute l'agitation pour mettre en suspension la poudre d'oxyde activé dans l'eau déminéralisée. La vitesse de l'agitation est réglée pour permettre une mise en suspension efficace de la poudre ou pour maintenir en suspension la poudre, dans le cas où l'on utilise dans le procédé de conversion la suspension obtenue à l'issue de l'étape b) du procédé d'activation. L'agitation est poursuivie pendant toute la durée de la conversion en U04 hydraté pour permettre une cristallisation complète de l'uranium de départ. On peut alors commencer à ajouter du peroxyde d'hydrogène dans la suspension. L'addition du peroxyde d'hydrogène peut se faire à l'aide de tout dispositif adéquat permettant de contrôler le débit du peroxyde d'hydrogène introduit dans le réacteur. L'addition du peroxyde d'hydrogène est également réalisée de préférence sous agitation. Le peroxyde d'hydrogène est généralement ajouté sous la forme d'une solution aqueuse à une concentration de 30% à 70% en poids. La quantité totale de peroxyde d'hydrogène ajoutée est telle, conformément à l'invention, que l'excès stoechiométrique de H202 par rapport à l'uranium initial soit de plus de 1,33 à 10 par rapport à la stoechiométrie de la réaction (1) suivante : UO2,67 + 1,33 H202+ nH2O U04,nH2O + H2O (1) La réaction entre l'oxyde et le peroxyde d'hydrogène est exothermique et on constate par exemple une augmentation de la température du bain d'environ 10°C. Dans une forme de réalisation, on réalise les étapes successives b2) et b3) suivantes : b2) addition, comme décrit plus haut, de peroxyde d'hydrogène H202 à la suspension aqueuse d'une poudre de U308, de préférence sous agitation, puis arrêt de l'addition ; b3) mûrissement de la suspension, de préférence sous agitation. Au cours de l'étape b2), on peut estimer qu'une certaine conversion en peroxyde d'uranium hydraté se produit, mais que cette conversion n'est pas totale. L'étape b2) peut être qualifiée d'étape de nucléation, cristallisation, formation des cristallites de peroxyde d'uranium hydraté. Au cours de l'étape b3), la conversion est poursuivie jusqu'à ce que la conversion de l'UO3 et/ou de U308 en U04 hydraté soit totale ou substantiellement totale, par exemple supérieure à 90%, voire 99,9%. L'étape b3) peut être qualifiée d'étape de mûrissement, croissance des cristallites obtenus lors de l'étape b2). La durée de ladite étape b2) peut être de 1 à 8 heures, de préférence de 1 à 3 heures, et la durée de l'étape b3) peut être de 1 à 24 heures, de préférence de 1 à 3 heures. La durée totale des étapes b2) et b3) est telle que la conversion en peroxyde d'uranium hydraté soit totale ou substantiellement totale. Dans une autre forme de réalisation, on ne réalise pas d'étape de mûrissement à l'issue de l'étape b2) et l'étape b3) est omise. Il est à noter que lors de la réaction de l'eau oxygénée avec les oxydes, le pH varie mais demeure globalement stable, constant, à la valeur à laquelle il avait été ajusté avant l'addition de l'eau oxygénée par addition d'acide, ce qui signifie qu'il n'est généralement pas nécessaire d'ajouter encore de l'acide lors de l'étape b) afin de contrôler le pH à la valeur voulue. En fait, on peut estimer qu'une certaine régulation du pH est induite par l'addition d'H202 à l'U308. A la fin de la réaction, la conversion étant totale ou substantiellement totale, le pH se stabilise généralement à une valeur entre 1 et 3. A l'issue de l'étape 131), la conversion en peroxyde d'uranium hydraté étant totale ou substantiellement totale, on récupère le précipité, les cristaux d'UO4 hydraté, généralement sous la forme tétrahydraté U04, 4H20 ou éventuellement sous la forme dihydraté U04, 2H20. On peut dans une variante de l'étape cl) de récupération, récupérer, recueillir, le précipité, les cristaux de U04 hydraté en les séparant de la suspension par une opération de séparation liquide-solide sous la forme d'un solide humide, par exemple d'une humidité de 30% à 80% en masse, aussi appelé gâteau. Les cristaux de U04 hydraté récupérés sont dans cette variante généralement des cristaux de U04, 4H20. Cette opération de séparation liquide-solide peut être une opération de filtration de la suspension. Cette opération de filtration peut être réalisée sous vide ou par action d'une force centrifuge. Le solide humide recueilli peut être ensuite lavé avec un liquide de lavage. Ledit liquide de lavage peut être de l'eau déminéralisée, ou une solution aqueuse acidifiée, de préférence à un pH de 2 à 3, par exemple avec de l'acide sulfurique. On peut aussi utiliser en tant que liquide de lavage une solution aqueuse, de préférence à un pH de 2 à 3, d'un anion complexant vis-à-vis des impuretés contenues dans le solide humide tel que ceux déjà mentionnés plus haut. L'acide sulfurique présente l'avantage de jouer à la fois un rôle acidifiant et complexant grâce aux anions sulfates. L'opération de lavage peut être répétée de 1 à 10 fois selon la teneur en impuretés souhaitée du peroxyde d'uranium. Avantageusement, le rapport de lavage défini par le rapport de la masse du liquide de lavage (sur la totalité des lavages) sur la masse du solide humide est de 1 à 30, de préférence de 1 à 10 pour limiter les volumes d'eau nécessaires au lavage. Le procédé selon l'invention peut éventuellement comprendre une étape de séchage des cristaux de U04 hydraté récupérés. Cette étape de séchage est généralement réalisée à une température de 60°C à 100°C pendant une durée de 1 à 24 heures. Au cours de cette étape, le peroxyde d'uranium hydraté récupéré est transformé en U04, 2H20 s'il s'agit de U04, 4H20. Le peroxyde d'uranium hydraté obtenu présente une réactivité élevée pour une conversion rapide en UF4. Par exemple, on obtient une conversion d'au moins 90% de l'uranium en UF4 en 800 secondes. En effet, le procédé de conversion selon l'invention permet d'obtenir un U04 hydraté ayant une surface spécifique élevée, pouvant aller jusqu'à 30 m2/g. Les teneurs en impuretés du peroxyde final sont inférieures à celles de peroxydes obtenus par les procédés de l'art antérieur et sont pour la plupart conformes à la norme ASTM C-787. L'invention va maintenant être décrite en référence aux exemples suivants donnés à titre illustratif et non limitatif. EXEMPLES : Dans les exemples qui suivent, on décrit la conversion d'U308 non activé en U04 hydraté par réaction avec du peroxyde d'hydrogène seul (Exemple 1, comparatif) ; l'activation d'U308, conformément à l'invention, à l'aide d'un mélange d'ozone et d'eau oxygénée ; et enfin la conversion de l'U308 activé obtenu dans l'exemple 2 en mettant en oeuvre le procédé de conversion de l'invention (Exemple 3). Exemple 1 (Exemple comparatif) : 0,5 g d'U308 sont placés en suspension dans un flacon contenant 10 mL d'eau. Du peroxyde d'hydrogène est introduit dans la suspension d'U308 de manière à atteindre une concentration molaire de 1 mol/L en H202. L'agitation est maintenue pendant 24 h . En fin d'essai, la suspension est filtrée et le solide obtenu est analysé. Le solide obtenu est de couleur noire. Le solide est analysé par diffraction des rayons X et le diffractogramme obtenu montre la transformation de l'U308 en U04 hydraté. Dans ces conditions, la conversion de l'U308 en U04 hydraté est faible de l'ordre de 10%. Exemple 2 : 0,5 mmol d'U308 sont placés en suspension dans un flacon contenant 10mL d'eau et 0,15mL d'eau oxygénée à 30%. Un courant gazeux contenant de l'ozone est introduit dans la suspension d'U308 pendant 8 heures. L'ozone est généré par un ozoneur OZ 1000-L. La concentration moyenne en ozone mesurée est de 4,5 g/m3. En fin d'essai, la suspension est filtrée. Le solide obtenu est de couleur grise. Ce solide est analysé par diffraction des rayons X (Figure 1). Le diffractogramme montre la présence d'un mélange d'U308 et d'UO4 hydraté, mélange contenant de l'ordre de 40% d'UO4 hydraté. Les observations au microscope électronique à balayage MEB et la mesure de la surface spécifique de la poudre montrent une modification de la morphologie des grains. Ce traitement à 03/H202 permet d'améliorer la réactivité de l'U308 de départ en augmentant la surface spécifique du solide (Figure 2). Exemple 3 : Le solide obtenu dans l'exemple 2, peut ensuite réagir dans une seconde étape avec de l'eau oxygénée selon le procédé de conversion de l'invention mis en oeuvre conformément au document FR-A1-2 969 659 pour produire 99,9% d'un peroxyde d'uranium hydraté en 8 heures. Du fait de la mise en oeuvre, conformément à l'invention, d'U308 activé, la conversion en U04 hydraté est donc quasi-totale.20 REVENDICATIONS1. Procédé d'activation de U308 en vue de la conversion de cet oxyde d'uranium en U04 hydraté par réaction avec du peroxyde d'hydrogène H202, dans lequel on réalise les étapes successives suivantes : a) on prépare une suspension aqueuse contenant une poudre de U308 et du peroxyde d'hydrogène ; b) on met en contact la suspension aqueuse contenant une poudre de U308 et du peroxyde d'hydrogène avec de l'ozone, moyennant quoi on obtient une suspension aqueuse d'une poudre de U308 activé ; c) éventuellement, on sépare la poudre de U308 activé à partir de la suspension aqueuse. 2. Procédé selon la revendication 1, dans lequel lors de l'étape b), on introduit et on fait buller un courant gazeux contenant de l'ozone dans la suspension aqueuse contenant une poudre de U308 et du peroxyde d'hydrogène. 3. Procédé selon la revendication 2, dans lequel on fait buller l'ozone dans la suspension aqueuse pendant une durée de 1 à 10 heures, par exemple de 8 heures. 4. Procédé selon la revendication 2 ou 3, dans lequel lors de l'étape a), on ajoute de la poudre de U308 à un mélange d'eau et d'une solution aqueuse de peroxyde d'hydrogène H202. 5. Procédé selon l'une quelconque des revendications 2 à 4, dans lequel le courant gazeux contenant de l'ozone est un courant d'air contenant de l'ozone, ou un courant d'oxygène contenant de l'ozone, de préférence à une concentration en ozone de 1 à 500 g/m3, de préférence encore de 1 à 225 g/m3, mieux de 75 à 225 g/m3. 6. Procédé selon la revendication 4 ou 5, dans lequel la solution aqueuse de peroxyde d'hydrogène a une concentration de 30% à 70% en poids. 7. Procédé selon l'une quelconque des revendications précédentes, dans lequel la suspension aqueuse préparée dans l'étape a) a une concentration en uranium de 10 à 500 g/L, de préférence de 200 à 300 g/L, par exemple de 250 g/L. 8. Procédé selon l'une quelconque des revendications précédentes, dans lequel lors de l'étape b), le rapport molaire entre l'ozone et le U308 dans la suspension aqueuse est compris entre 1 et 5. 9. Procédé selon l'une quelconque des revendications précédentes, dans lequel lors de l'étape b), la quantité de peroxyde d'hydrogène dans la suspension aqueuse est au moins égale à la quantité d'ozone introduite dans la suspension aqueuse. 10. Procédé selon l'une quelconque des revendications précédentes, dans lequel ladite mise en contact est réalisée sous agitation. 11. Procédé selon l'une quelconque des revendications précédentes, dans lequel l'oxyde U308 se présente sous la forme d'un concentré uranifère appelé « Yellow Cake », ou l'oxyde U308 provient du séchage, puis de la calcination d'un concentré d'uranium à base par exemple d'UO4 hydraté, de diuranate d'ammonium, ou de tricarbonate d'uranium obtenu par précipitation dans un réacteur, notamment dans un réacteur à lit fluidisé, à partir d'une solution uranifère. 12. Procédé de conversion de U308 en U04 hydraté de formule U04, nH2O où n est 2 ou 4, comprenant au moins une étape dans laquelle on ajoute du peroxyde d'hydrogène H202 à la suspension aqueuse d'une poudre de U308 activé obtenue à l'issue de l'étape b) du procédé d'activation de la revendication 1 ou à une suspension aqueuse préparée en mettant en suspension dans de l'eau la poudre de U308 activé obtenue à l'issue de l'étape c) du procédé d'activation de la revendication 1. 13. Procédé selon la revendication 12, qui comprend les étapes successives suivantes :al) addition de peroxyde d'hydrogène H202 à la suspension aqueuse d'une poudre de U308 activé obtenue à l'issue de l'étape b) du procédé d'activation de la revendication 1, ou à une suspension aqueuse préparée en mettant en suspension dans de l'eau la poudre de U308 activé obtenue à l'issue de l'étape c) du procédé d'activation de la revendication 1, conversion de l'U308 en U04 hydraté, et précipitation, cristallisation du U04 hydraté dans la suspension ; bl) récupération du précipité, des cristaux d'UO4 hydraté ; cl) éventuellement, lavage du précipité, des cristaux de U04 hydraté récupéré(s) ; dl) éventuellement, répétition de l'étape cl) ; el) éventuellement, séchage du précipité, des cristaux ; dans lequel l'addition du H202 à la suspension aqueuse est effectuée de façon à ce que la suspension contienne un excès stoechiométrique de H202 par rapport à la stoechiométrie de la réaction à partir d'U308 : UO2,67 + 1,33 H202 + nH20 U04,nH2O+ H2O (1) et le pH de la suspension est maintenu dans les étapes a), et b) à une valeur comprise entre 1 et 3.